(57)【要約】【課題】  環境変動による抵抗変化が少なく、各環境においても起動時で高品位な画像を達成することの出来る現像ローラを得る。【解決手段】  導電性粒子を含有した弾性体の周りに電子導電性の表層を装備し、前記表層の抵抗値が弾性体よりも小さく、かつ起動時の抵抗値と回転時の抵抗値が１００倍以内であることを特徴とする現像ローラを提供する。【選択図】  図１
2005181429.tif 000002
【特許請求の範囲】
【請求項１】
表面にトナーを担持してトナー薄膜を形成し、この状態で潜像担持体に非接触、接触して該潜像担持体にトナーを供給することにより可視化する現像ローラにおいて、前記現像ローラが軸体の周囲に電子導電性の弾性体を有し、更にその外周に１層以上の表層を有し、前記表層の抵抗値が弾性体の抵抗値よりも低く、かつ、起動時のローラ抵抗値と回転時のローラ抵抗値が１００倍以内であることを特徴とする現像ローラ。
【請求項２】
前記表層が電子導電性物質を含有することを特徴とする請求項１記載の現像ローラ。
【請求項３】
電子写真プロセスカートリッジは、請求項１または２に記載の現像ローラを有することを特徴とする電子写真プロセスカートリッジ。
【請求項４】
表面にトナーを担持してトナー薄膜を形成し、この状態で潜像担持体に非接触、接触して該潜像担持体にトナーを供給することにより可視化する現像ローラを有する電子写真画像形成装置において、該現像ローラは請求項１または２に記載の現像ローラであることを特徴とする電子写真画像形成装置。
【発明の詳細な説明】
【技術分野】
【０００１】
本発明は、電子写真複写装置、プリンタ、静電記録装置等の画像形成装置において、使用される現像ローラに関するものであり、濃度ムラやかぶりなどのない高品位な画像を達成すると共に、環境変動による抵抗変化が少なく、各環境においても初期起動時で高品位な画像を達成することの出来る現像ローラに関する。
【背景技術】
【０００２】
電子写真装置である複写機、プリンタ等には帯電ローラ、現像ローラ、転写ローラ等多数のローラが使用されている。
【０００３】
画像形成装置の概略構成図を図１示した。複写機やプリンタ等の画像形成装置は、回転ドラム型・転写方式の電子写真装置であって、１は像担持体としての電子写真感光体（感光ドラム）であり、時計方向に所定の周速度（プロセススピード）をもって回転駆動される。感光ドラム１は、その回転過程で帯電手段としての電源Ｅ１から帯電バイアスを印加した帯電ローラ２により周面が所定の極性・電位（本実施例では−６００Ｖ）に一様帯電処理され、次いで露光系３により目的の画像情報に対応したネガ画像露光（原稿像のアナログ露光、デジタル走査露光）を受けて周面に目的画像情報の静電潜像が形成される。
【０００４】
次いで、その静電潜像がマイナストナーによる反転現像方式の現像ローラ４を用いたトナー現像方式によりトナー画像として現像される。そしてそのトナー画像が感光ドラム１と転写手段５としての転写ローラとの間の転写部に不図示の給紙手段から所定のタイミングで転写材Ｐが給送され、転写ローラ５に対して電源Ｅ２から約＋２〜３ＫＶの転写バイアスが印加され感光ドラム１面の反転現像されたトナー像が転写材Ｐに対して順次転写されていく。
【０００５】
トナー画像の転写を受けた転写材Ｐは、感光ドラム１面から分離されて不図示の定着手段へ導入されて像定着処理を受ける。トナー画像転写後の感光ドラム1面は、クリーニング手段６で転写残りトナー等の付着汚染物の除去処理を受けて清浄面化されて繰り返して作像に供される。
【０００６】
ここで使用する帯電ローラ２、現像ローラ４、転写ローラ５には寸法精度、高耐久性が要求されており、電気特性に関しても抵抗値ムラが少ないことが要求されている。また、ここで使用される現像ローラは、ローラの使用の初期において良好な現像特性を有するだけで無く、通紙耐久行なった後や、過酷な環境に長時間放置された後にも安定した現像を行なうことが必要とされている。
【０００７】
濃度ムラや地かぶりなどの無い高品質な画像を得る、或いは高度な階調整を得るものとしては、静止時と回転時の抵抗値を規定した、特開平１１−０９５５４３号に開示されている。
【発明の開示】
【発明が解決しようとする課題】
【０００８】
しかしながら、この構成では、起動時の抵抗値のばらつきを抑えることが出来ず、起動時で高品位な画像を達成することが出来ない。
【０００９】
従って、本発明の目的は、ローラの使用の初期において良好な現像特性を有するだけで無く、通紙耐久行なった後や、過酷な環境に長時間放置された後にも安定した現像を行なうと同時に、起動時に発生する画像ムラを解決し、低温低湿から高温高湿（１５℃１０％から４０℃９５％）の環境変化においても起動時で高品位な画像を達成することの出来る現像ローラ、該現像ローラを有する電子写真プロセスカートリッジ及び電子写真画像形成装置を提供することにある。
【課題を解決するための手段】
【００１０】
上記課題を解決する為に、本発明の導電性ローラは、請求項１によれば表面にトナーを担持してトナー薄膜を形成し、この状態で潜像担持体に非接触、接触して該潜像担持体にトナーを供給することにより可視化する現像ローラにおいて、前記現像ローラが軸体の周囲に電子導電性の弾性体を有し、更にその外周に電子導電性の１層以上の表層を有し、前記表層の抵抗値が弾性体の抵抗値よりも低く、かつ、起動時のローラ抵抗値と回転時のローラ抵抗値が１００倍以内であることを特徴とする現像ローラである。
【００１１】
また、請求項２によれば表層が電子導電性物質を含有することを特徴とする請求項１記載の現像ローラである。
【００１２】
また、請求項３によれば電子写真プロセスカートリッジは、請求項１または２に記載の現像ローラを有することを特徴とする電子写真プロセスカートリッジ。
【００１３】
また、請求項４によれば表面にトナーを担持してトナー薄膜を形成し、この状態で潜像担持体に非接触、接触して該潜像担持体にトナーを供給することにより可視化する現像ローラを有する電子写真画像形成装置において、該現像ローラは請求項１または２に記載の現像ローラであることを特徴とする電子写真画像形成装置。
【００１４】
（作用）
上記、課題を解決するための手段による導電性ローラの構成によれば、以下の作用がある。
【００１５】
本発明の現像ローラは、図２のような形態を示す。現像ローラは図２で示すように、軸体の周りに電子導電性の導電性弾性体を設け更に表層を１層以上設けた構成をしており、起動時のローラ抵抗値と回転時のローラ抵抗値が１００倍以内に抑えられている。また、表層を設けた構成の場合、導電性弾性体と表層との抵抗値の関係は、導電性弾性体よりも表層の抵抗値が低い構成になっている。
【００１６】
以上の構成をとった現像ローラを使用することで、環境変動による抵抗変化が少なく、各環境においても起動時で高品位な画像を達成することの出来る現像ローラを得ることを見出した。
【００１７】
起動時のローラ抵抗値と回転時のローラ抵抗値が１００倍以上の場合、起動時の抵抗値が回転時の抵抗値と比較して大幅に変化してしまい、回転開始時（起動時）に現像ローラと潜像担持体に適切なバイアスをかけることが出来ず、濃度ムラやかぶりが発生してしまい、高品位な画質を得ることが出来なかった。本発明での起動時のローラ抵抗値と回転時のローラ抵抗値は１００倍以内であることが望ましいが、よりよくは６０倍以内であることが望ましい。また、同時に弾性体の抵抗値は表層の抵抗値よりも低いことが必要であるが、表層の抵抗値と弾性層との抵抗率の比が１Ｅ３倍以上の場合、画像横流れ等の現象が発生し好ましくない。
【００１８】
また導電性弾性体の形態としては、発泡体の形態でもソリッドの形態でも構わない。
【００１９】
ここで使用される弾性体として使用できる材料は、エチレンプロピレンゴム（ＥＰＤＭ）、イソプレンゴム（ＩＲ）、スチレンゴム（ＳＢＲ）、ブタジエンゴム（ＢＲ）、ニトリルゴム（ＮＢＲ）、ブチルゴム（ＩＩＲ）、シリコーンゴム（Ｑ）、クロロプレンゴム（ＣＲ）、クロロスルホン化ポリエチレン（ＣＳＭ）、アクリルゴム（ＡＣＭ）、ヒドリンゴム（ＥＣＯ）、多硫化ゴム（Ｔ）、フッ素ゴム（ＦＫＭ）等が挙げられ、これらを２種類以上組み合わせて使用することも出来る。更に、これらの材料に導電性を付与して使用することが出来る。更にはこれらの材料に発泡剤、バルーン等を添加して使用することが出来る。液状材料を使用する場合、軸体上に液状導電性材料を型内に注入して、前記導電性材料を型内で熱をかけて架橋することによりローラ形状を得ることが出来る。
【００２０】
軸体としては、導電性を示すものであればなんでも良く金属製のものでも、導電性樹脂でも構わない。しかしながら、通常は金属の中実体からなる芯金、或いは、中心部分をくりぬいた金属製の円筒状のものを用いる。
【００２１】
また、導電性弾性体の外側に配置する表層に使用される材料としては、上記に上げた弾性体に使用される材料以外にも、ウレタン樹脂、エポキシ樹脂、ジアリルフタレート樹脂、ポリエチレン樹脂、ポリカーボネート樹脂、フッ素樹脂、ポリプロピレン樹脂、ユリア樹脂、メラミン樹脂、珪素樹脂、ポリエステル樹脂、スチロール系樹脂、アクリル樹脂、酢酸ビニル樹脂、フェノール樹脂、ポリアミド樹脂、繊維素系樹脂、塩化ビニル樹脂、シリコーン樹脂、水系樹脂などがあり、これらを２種類以上組み合わせて使用することも出来る。更に、これらの材料に導電性を付与して使用することが出来る。また、これら材料を塗料化して,表層を形成することも可能である。
【００２２】
また、これらの材料を導電化する手法としては電子導電機構による導電付与剤を材料に分散させることが望ましい。
【００２３】
電子導電機構による導電付与剤としては、カーボンブラック、グラファイト等の炭素系物質、アルミニウム、銀、金、錫−鉛合金、銅−ニッケル合金等の金属或いは合金、酸化亜鉛、酸化チタン、酸化アルミニウム、酸化錫、酸化アンチモン、酸化インジウム、酸化銀等の金属酸化物、各種フィラーに銅、ニッケル、銀等の導電性金属めっきを施した物質等を挙げる事が出来る。これら電子導電機構による導電付与剤は粉末状或いは、繊維状の形態で、単独または２種類以上を混合して使用する事が出来る。
【００２４】
表層に関しては、上記に上げた電子導電機構による導電性付与剤を材料に分散させる以外にも、イオン導電機構による導電付与剤を材料に添加することにより導電化することも可能である。イオン導電機構による導電付与剤としては、ＬｉＣＦ３ＳＯ３、ＮａＣｌＯ４、ＬｉＣｌＯ４、ＬｉＡｓＦ６、ＬｉＢＦ４、ＮａＳＣＮ，ＫＳＣＮ，ＮａＣｌ等の周期律表第１族金属の塩、ＮＨ４Ｃｌ、ＮＨ４ＳＯ４、ＮＨ４ＮＯ３、等のアンモニウム塩、Ｃａ（ＣｌＯ４）２、Ｂａ（ＣｌＯ４）２等の周期律表第２族金属の塩、これらの塩と１，４−ブタンジオール、エチレングリコール、ポリエチレングリコール、プロピレングリコール、ポリプロピレングリコール等の多価アルコールやそれらの誘導体との錯体、これらの塩とエチレングリコールモノメチルエーテル、エチレングリコールモノエチルエーテル、ポリエチレングリコールモノメチルエーテル、ポリエチレングリコールモノエチルエーテル等のモノオールとの錯体、第四級アンモニウム塩等の陽イオン性界面活性剤、脂肪族スルホン酸塩、アルキル硫酸エステル塩、アルキルリン酸エステル塩等の陰イオン性界面活性剤、ベタイン等の両性界面活性剤を挙げる事が出来る。これらイオン導電機構による導電付与剤は粉末状或いは、繊維状の形態で、単独または２種類以上を混合して使用する事が出来る。
【００２５】
以上記載したように、表層を導電化する方法としては、電子導電機構による導電付与剤の分散、イオン導電機構による導電付与剤の添加の２種類があるが、これらは単独または２種類を混合して使用する事が出来る。
【００２６】
また、上記弾性体に表層を形成する手段としては以下のものがある。まず上記表層を構成する材料を塗料化した場合、サンドミル、ペイントシェーカー、ダイノミル、パールミル等のビーズを利用した従来公知の分散装置を使用して分散させる。得られた表層形成用の塗料は、スプレー塗工法、ディッピング法、ロールコーター法等により導電性弾性体の表面に塗工される。本発明においては、現像ローラの表面が均一に粗面となることが好ましいので、特にディッピングが好ましく用いられる。
【００２７】
表層の厚みとしては、５〜５００μｍ、特に１０〜３０μｍが好ましい。厚みが少なすぎると基層中の低分子量成分がしみ出してきて感光体を汚染する恐れがあるし、厚すぎると現像ローラが硬くなり、融着の原因となるので好ましくない。
【００２８】
本発明においては、上記の如くして形成する表層中に質量平均粒径が１〜２０μｍの微粒子を分散させることにより、現像ローラ表面のトナーの搬送を容易にすることができ、充分な量のトナーを現像領域に搬送することができる。このような目的に使用する微粒子としては、例えば、ポリメチルメタクリル酸メチル微粒子、シリコーンゴム微粒子、ポリウレタン微粒子、ポリスチレン微粒子、アミノ樹脂微粒子、フェノール樹脂微粒子等のプラスチックピグメントが挙げられるが、特にポリメチルメタクリル酸メチル微粒子及びシリコーンゴム微粒子が好ましい、これらの微粒子は前記表層の約３〜５０重量％の範囲で添加することが好ましい。
【００２９】
以上のような、材料、導電性物質を使用することにより導電性ローラを現像ローラとして使用する場合、抵抗値としては、ローラに１００Ｖの電圧を印加した場合１Ｅ３〜１Ｅ１０Ωにすることが望ましく、より良くは、１Ｅ４〜１Ｅ７にすることが望ましい。抵抗値が１Ｅ３Ωより小さい場合、電流が流れすぎてしまい適正なトナー量が現像ローラ上に乗らない。また、１Ｅ１０Ωよりも大きい場合、電流がローラに流れにくくなり、濃度が出ないといった問題が発生する。また、長手方向、周方向の抵抗に関しても、抵抗ムラは少ない方が良く、局所的に抵抗が小さい場合、及び大きい場合には上記と同様な理由や局所的な現像不良により、高精細な画質を得ることが難しい。
【００３０】
導電性ローラの抵抗値は図４のように導電性ローラを軸体の両端に５００ｇの荷重をかけて金属製ドラムに押し当て、ローラの回転数を６０ｒｐｍで回転させ、金属製ドラムと導電性ローラの軸体に２００Ｖの電圧を印加し、導電性ローラに流れる電流値を測定することにより抵抗値を算出した。
【００３１】
また、以上の如くして形成される導電性ローラのアスカーＣ硬度は５０°以下とすることが好ましい。このアスカーＣ硬度が５０°を超えると現像ローラと感光ドラムとの間の摩擦で、トナーが現像ローラや感光ドラムの表面に融してしまうので好ましくない。尚、「アスカーＣ硬度」とは、日本ゴム協会標準規格ＳＲＩＳ０１０１に準拠したアスカーＣ型スプリング式ゴム硬度計（高分子計器（株）社製）を用いて測定したローラの硬度であり、常温常湿（２３℃、５５％ＲＨ）の環境中に１２時間以上放置したローラに対して、上記硬度計を１０Ｎの力で当接させてから３０秒後の測定値とする。但し、硬度が１０°以下にした場合、材料自体の圧縮永久歪みが大きい、或いは耐久による削れなどが大きくなり、好ましくない。
【発明の効果】
【００３２】
以上説明したように、本発明によれば、以下のような効果が得られる。
電子写真複写装置、プリンタ、静電記録装置等の画像形成装置において、本発明の現像ローラを使用した場合、高品質の画像が得ることが出来る。また、環境変動による抵抗変化が少なく、各環境においても起動時で高品位な画像を達成することの出来る現像ローラを得る。
【発明を実施するための最良の形態】
【００３３】
（実施例１）
本発明の実施の形態を示す。
【００３４】
本実施例で使用した弾性体ローラの製造方法を以下に示す。ＥＰＤＭゴムに導電性充填剤としてケッチェンブラック、可塑剤としてパラフィンオイル、その他発泡剤、発泡助剤、加硫剤、加硫促進剤、老化防止剤等を練り込みながら添加し、押出し機で押出し成形しチューブ状の成形品を得た。この成形品を加硫缶で１６０℃×３０分の条件で加硫、発泡させチューブ状発泡体を得た。このチューブ状発泡体を、予め接着剤を塗布した直径６ｍｍ長さ２６０ｍｍの芯金に圧入接着し、円筒研磨機で表面スキン層を研磨し、ゴム端部を突っ切りすることによりゴムの全長が２４０ｍｍ、外径が１６ｍｍでローラ表面にケバのない弾性体ローラを得た。ここで使用する芯金は以下の工程で製作したものを用いた。芯金を洗浄し無電解ニッケルめっきにより２μｍの被膜を作成した。また、本実施例ではウレタンとの乾燥重量比で４０％の酸化スズを導電性フィラーとして分散させたウレタンからなる塗工液を使用し（液体粘度２０ｍ・ｐａ・ｓ）導電性表層剤とした。この導電性表層剤を上記で作成した弾性体ローラにディッピング後、引き上げて乾燥させ、１１０℃にて２時間加熱処理して、導電性樹脂層を弾性層の外周に設けることで本実施例１の現像ローラ４を得た。
【００３５】
この現像ローラ表層の膜厚を測定したところ、最大膜厚２０μｍ、最少膜厚１６μｍの均一な厚みのローラを得ることが出来た。特に、画像領域部分（幅２１０ｍｍ）の膜厚については、良好な結果を得た。膜厚の測定方法は、塗工前の弾性体ローラの外径をレーザ測長機で測定し、塗工後も同様に表層付きのゴムローラの外径を測定し、それぞれの外径差の半分をその膜厚とした。ここで得られた、現像ローラの硬度は４５（ＡｓｅｋｅｒＣ）であった。
【００３６】
ここで得られた現像ローラ４の回転時の抵抗値を測定したところ、６Ｅ６Ωであった。測定方法は、図４に示したように、芯金４ｂの両端に５００ｇの荷重をかけ、芯金４ｂと金属製ドラム７を回転させて現像ローラの回転数が６０ｒｐｍになるようにし、その間に２００Ｖの電圧を印加して現像ローラ４の抵抗値を測定した。また回転起動時の抵抗値を測定したところ、４Ｅ６Ωであった。測定方法は、同様に図４に示した装置の金属ドラム７に現像ローラを静止した状態でセットし回転した瞬間の抵抗値を測定した。印加電圧は２００Ｖ、ローラ回転数は回転開始から１秒以内に６０ｒｐｍまであげることにした。
【００３７】
この現像ローラを感光ドラムに進入量が６０μｍになる状態で圧接し、この現像ローラを使いハーフトーンによる画像評価を行った結果、良好な画像を得ることが出来た。具体的には濃度ムラやかぶりなどのない高品位な画像を達成すると共に、環境変動による抵抗変化が少なく、各環境においても初期起動時で高品位な画像を達成することができた。ここでの環境変化とは温度１５℃湿度１０％から温度４０℃湿度９５％の範囲に該当する。
【００３８】
（実施例２）
ビニル末端を有するポリジメチルシロキサン１００部にカーボンブラック１５部、珪素原子結合水素原子を有するポリジメチルシロキサン１００部をロールにより均一分散するまで混練りし、接着剤が塗布された芯金４ｂがセットされたパイプ形状の金型中に前記混合材料を注入した。その後この金型を熱盤で挟みながら１２０℃、３０分、２００ｋｇ／ｃｍ２にて加橋し、冷却後パイプ金型を脱型し２００℃、４時間の条件で熱風乾燥炉を用いて２次加硫することにより弾性体ローラを得た。ここで使用する芯金は実施例１と同様のものを用いた。
【００３９】
この弾性体ローラに塗工する導電性表層剤は以下のように調整した。まずウレタン樹脂の固形分５％となるよう調整したメチルエチルケトンを主溶媒とする混合溶液に、さらにカーボンブラックを、樹脂成分に対し３０重量部添加し十分に攪拌分散したものを塗工液とした（液体粘度２０ｍ・ｐａ・ｓ）。この液中に弾性ローラを浸漬してコーティングした後、引き上げて乾燥させ、１６０℃にて２時間加熱処理して、導電性樹脂層を弾性層の外周に設けることで本実施例２の現像ローラ４を得た。
【００４０】
この現像ローラ表層の膜厚を測定したところ、最大膜厚１８μｍ、最少膜厚１５μｍの均一な厚みのローラを得ることが出来た。特に、画像領域部分（幅２１０ｍｍ）の膜厚については、良好な結果を得た。膜厚の測定方法は、塗工前の弾性体ローラの外径をレーザ測長機で測定し、塗工後も同様に表層付きのゴムローラの外径を測定し、それぞれの外径差の半分をその膜厚とした。ここで得られた、現像ローラの硬度は３５（ＡｓｅｋｅｒＣ）であった。
【００４１】
ここで得られた現像ローラ４の回転時の抵抗値を測定したところ、８Ｅ５Ωであった。測定方法は、図４に示したように、芯金４ｂの両端に５００ｇの荷重をかけ、芯金４ｂと金属製ドラム７を回転させて現像ローラの回転数が６０ｒｐｍになるようにし、その間に２００Ｖの電圧を印加して現像ローラ４の抵抗値を測定した。また回転起動時の抵抗値を測定したところ、２Ｅ５Ωであった。測定方法は、同様に図４に示した装置の金属ドラム７に現像ローラを静止した状態でセットし回転した瞬間の抵抗値を測定した。印加電圧は２００Ｖ、ローラ回転数は回転開始から１秒以内に６０ｒｐｍまであげることにした。
【００４２】
この現像ローラを感光ドラムに進入量が４０μｍになる状態で圧接し、この現像ローラを使いハーフトーンによる画像評価を行った結果、良好な画像を得ることが出来た。具体的には濃度ムラやかぶりなどのない高品位な画像を達成すると共に、環境変動による抵抗変化が少なく、各環境においても初期起動時で高品位な画像を達成することができた。ここでの環境変化とは温度１５℃湿度１０％から温度４０℃湿度９５％の範囲に該当する。
【００４３】
（比較例１）
本比較例で使用した弾性体ローラの製造方法を以下に示す。ＥＰＤＭゴムに導電性充填剤としてケッチェンブラック、可塑剤としてパラフィンオイル、その他発泡剤、発泡助剤、加硫剤、加硫促進剤、老化防止剤等を練り込みながら添加し、押出し機で押出し成形しチューブ状の成形品を得た。この成形品をオーブンで１６０℃×３０分の条件で加硫、発泡させチューブ状発泡体を得た。このチューブ状発泡体を、予め接着剤を塗布した直径６ｍｍ長さ２６０ｍｍの芯金に圧入接着し、円筒研磨機で表面スキン層を研磨し、ゴム端部を突っ切りすることによりゴムの全長が２４０ｍｍ、外径が１６ｍｍでローラ表面にケバのない弾性体ローラを得た。ここで使用する芯金は実施例１と同様のものを用いた。また、本比較例ではウレタンとの乾燥重量比で２０％の酸化スズを導電性フィラーとして分散させたウレタンからなる塗工液を使用し（液体粘度１５ｍ・ｐａ・ｓ）導電性表層剤とした。この導電性表層剤を上記で作成した弾性体ローラにディッピングすることで現像ローラ４（図２）を得た。
【００４４】
この現像ローラ表層の膜厚を測定したところ、最大膜厚１０μｍ、最少膜厚７μｍの均一な厚みのローラを得ることが出来た。特に、画像領域部分（幅２１０ｍｍ）の膜厚については、良好な結果を得た。膜厚の測定方法は、塗工前の弾性体ローラの外径をレーザ測長機で測定し、塗工後も同様に表層付きのゴムローラの外径を測定し、それぞれの外径差の半分をその膜厚とした。ここで得られた、現像ローラの硬度は１０（ＡｓｅｋｅｒＣ）であった。
【００４５】
ここで得られた現像ローラ４の回転時の抵抗値を測定したところ、６Ｅ８Ωであった。測定方法は、図４に示したように、芯金４ｂの両端に５００ｇの荷重をかけ、芯金４ｂと金属製ドラム７を回転させて現像ローラの回転数が６０ｒｐｍになるようにし、その間に２００Ｖの電圧を印加して現像ローラ４の抵抗値を測定した。また回転起動時の抵抗値を測定したところ、４Ｅ６Ωであった。測定方法は、実施例１同様である。この現像ローラを感光ドラムに進入量が６０μｍになる状態で圧接し、この現像ローラを使いハーフトーンによる画像評価を行った結果、連続通紙耐久時には、良好な画像を得ることが出来た。しかしながら、初期起動時（ローラ回転初期）で高品位な画像を達成することはできなかった。
【００４６】
（比較例２）
ビニル末端を有するポリジメチルシロキサン１００部にカーボンブラック２０部、珪素原子結合水素原子を有するポリジメチルシロキサン１００部をロールにより均一分散するまで混練りし、接着剤が塗布された芯金４ｂがセットされたパイプ形状の金型中に前記混合材料を注入した。その後１７０℃、３０分、２００ｋｇ／ｃｍ２にて加橋し、冷却後パイプ金型を脱型し２００℃、４時間の条件で熱風乾燥炉を用いて２次加硫することにより弾性体ローラを得た。ここで使用する芯金は実施例１と同様のものを用いた。
【００４７】
この弾性体ローラに塗工する導電性表層剤は以下のように調整した。まずウレタン樹脂の固形分５％となるよう調整したメチルエチルケトンを主溶媒とする混合溶液に、さらにカーボンブラックを、樹脂成分に対し２５重量部添加し十分に攪拌分散したものを塗工液とした（液体粘度１０ｍ・ｐａ・ｓ）。この液中に弾性ローラを浸漬してコーティングした後、引き上げて乾燥させ、１００℃にて２時間加熱処理して、導電性樹脂層を弾性層の外周に設けることで本実施例２の現像ローラ４を得た。
【００４８】
この現像ローラ表層の膜厚を測定したところ、最大膜厚５μｍ、最少膜厚３μｍの均一な厚みのローラを得ることが出来た。特に、画像領域部分（幅２１０ｍｍ）の膜厚については、良好な結果を得た。膜厚の測定方法は、塗工前の弾性体ローラの外径をレーザ測長機で測定し、塗工後も同様に表層付きのゴムローラの外径を測定し、それぞれの外径差の半分をその膜厚とした。ここで得られた、現像ローラの硬度は１５（ＡｓｅｋｅｒＣ）であった。
【００４９】
ここで得られた現像ローラ４の回転時の抵抗値を測定したところ、３Ｅ８Ωであった。測定方法は、図４に示したように、芯金４ｂの両端に５００ｇの荷重をかけ、芯金４ｂと金属製ドラム７を回転させて現像ローラの回転数が６０ｒｐｍになるようにし、その間に２００Ｖの電圧を印加して現像ローラ４の抵抗値を測定した。また回転起動時の抵抗値を測定したところ、２Ｅ６Ωであった。測定方法は、実施例１同様である。この現像ローラを感光ドラムに進入量が６０μｍになる状態で圧接し、この現像ローラを使いハーフトーンによる画像評価を行った結果、連続通紙耐久時には、良好な画像を得ることが出来た。しかしながら、初期起動時（ローラ回転初期）で高品位な画像を達成することはできなかった。
【図面の簡単な説明】
【００５０】
【図１】本発明の実施の形態を示す画像形成装置の該略図。
【図２】本発明の実施の形態を示す現像ローラの側面、断面図。
【図３】現像ローラの抵抗値を測定する装置の該略図。
【符号の説明】
【００５１】
１  電子写真感光体（感光ドラム）
２  帯電手段
３  露光系
４  現像手段
４ａ  弾性層
４ｂ  芯金
４ｃ  表層
５  転写手段
６  クリーニング手段
７  金属製ドラム
Ｅ１、Ｅ２、Ｅ３  バイアス印加用電源
Ｐ  記録媒体
【図１】
2005181429.tif 000003
【図２】
2005181429.tif 000004
【図３】
2005181429.tif 000005